귀금속 촉매 로 백금 ( Pt ) 을 이용 하 는 경우 , 담체 무게 비로 1 Wt % 의 백금 ( Pt ) - 구연산 ( CA ) 용액 ( 25 ℃) 에 실리카 매트 를 약 10 분 간 함침 시킨 후 50 ℃ 에서 약 2 시간 진공 건조 하 고 , 350 ℃ 가 될 때 까지 1 분당 5 ℃ 씩 온도 를 올리 면서 산화 과정 을 거친 다음 350 ℃ 에서 600 ℃ 까지 환원 과정 으로 소성 을 한 후 에 냉각 블로 워 로 서서히 냉각 시키 는 과정 을 거쳐 귀금속 촉매 를 1 차 코팅 한다 .